АНТИФРИКЦИОННЫЕ КОМПОЗИЦИИ И СПОСОБЫ ИХ ИЗГОТОВЛЕНИЯ И ИСПОЛЬЗОВАНИЯ

1. Антифрикционная композиция, включающая:
тонкодисперсный твердый полиолефиновый снижающий трение материал, состоящий из моноолефинов, содержащих от 2 до 30 атомов углерода;
суспендирующую среду, причем указанная суспендирующая среда представляет собой моноизобутират 2,2,4-триметил-1,3-пентандиола, содержащий от приблизительно 0 до приблизительно 10 мас.% воды, и указанная суспендирующая среда присутствует в таком количестве, чтобы образовывать текучую суспензию указанного полиолефинового снижающего трение материала.
2. Композиция по п. 1, включающая от приблизительно 10 до приблизительно 45 мас.% снижающего трение материала, и от приблизительно 50 до приблизительно 80 мас.% суспендирующей среды.
3. Композиция по п. 1, содержащая от приблизительно 0,1 до приблизительно 25 мас.% покровного материала.
4. Композиция по п. 1, в которой указанный полиолефиновый снижающий трение материал изготавливают объемной полимеризацией.
5. Композиция по п. 1, в которой указанная суспендирующая среда содержит от приблизительно 3 до приблизительно 7 мас.% воды.
6. Композиция по п. 1, дополнительно содержащая биоцид.
7. Композиция по п. 6, в которой указанный биоцид присутствует в количестве от приблизительно 0,01 до приблизительно 0,5 мас.%.
8. Способ снижения трения в движущемся углеводородном
потоке, включающий: введение в указанный углеводородный поток антифрикционной композиции в достаточном количестве для получения желательной степени снижения трения, причем указанная композиция содержит:
тонкодисперсный твердый полиолефиновый снижающий трение материал, состоящий из моноолефинов, содержащих от 2 до 30 атомов углерода;
суспендирующую среду, причем указанная суспендирующая среда представляет собой моноизобутират 2,2,4-триметил-1,3-пентандиола, содержащий от приблизительно 0 до приблизительно 10 мас.% воды, и указанная суспендирующая среда присутствует в таком количестве, чтобы образовывать текучую суспензию указанного полиолефинового снижающего трение материала.
9. Способ по п. 8, использующий от приблизительно 10 до приблизительно 45 мас.% снижающего трение материала и от приблизительно 50 до приблизительно 80 мас.% суспендирующей среды.
10. Способ по п. 8, использующий от приблизительно 0,1 до приблизительно 25 мас.% покровного материала.
11. Способ по п. 8, в котором указанный полиолефиновый снижающий трение материал изготавливают объемной полимеризацией.
12. Способ по п. 8, в котором указанная суспендирующая среда содержит от приблизительно 3 до приблизительно 7 мас.% воды.
13. Способ по п. 8, дополнительно включающий биоцид.
14. Способ по п. 13, в котором указанный биоцид присутствует в количестве от приблизительно 0,01 до приблизительно 0,5 мас.%.
15. Способ по п. 8, в котором указанную антифрикционную композицию вводят в указанный углеводородный поток в таком количестве, чтобы получить от приблизительно 2 до приблизительно 500 мас.ч. антифрикционного полимера на 1 млн мас.ч. углеводородной текучей среды в указанном углеводородном потоке.